(57)【要約】【課題】  雲母表面を対象物の評価・観察に適するように分子レベルの平滑性を保ちつつ表面改質を行う方法を提供する。【解決手段】  雲母表面を改質する方法において、１つの置換基はメチル基であり、残りの３つの置換基のうち少なくとも１つはメトキシ基もしくはエトキシ基もしくはクロロ基で構成され、さらに残りはメトキシ基、エトキシ基、クロロ基、メチル基の合計が２個になる同一種の重複を許した任意の組み合わせが可能な置換基とシランのみで構成されているシラン化合物を、窒素雰囲気下にてシランカップリングさせることにより、雲母表面を平滑性を損なわずに改質する。【選択図】  図１
2005060759.tif 000002
【特許請求の範囲】
【請求項１】
有機物を評価・観察・利用するための平滑表面を有する無機材質からなる基板であって、この基板表面は、電荷を有しないアルキル基またはアリール基のいずれかと、メトキシ基、エトキシ基またはクロロ基を有するシラン化合物で表面が被覆されていることを特徴とする基板。
【請求項２】
平滑表面を有する無機材質基板上で有機物を評価・観察・利用するための表面改質方法において、前記無機材質基板表面に窒素雰囲気下で一般式［I］で表されるシラン化合物の蒸気と接触させることを特徴とする平滑性を損なわない基板表面の改質方法。
2005060759.tif 000004
ただし、Xはメチル基であり、R1,  R2, R3の置換基のうち少なくとも１つはメトキシ基もしくはエトキシ基もしくはクロロ基を表し、残りはメトキシ基、エトキシ基、クロロ基、メチル基の合計が２個になる同一種の重複を許した任意の組み合わせを表す。
【請求項３】
前記無機材質基板が雲母、シリコン、または基板表面に-OH基を有する無機材料であることを特徴とする請求項２記載の平滑性を損なわない基板表面の改質方法。
【請求項４】
前記シラン化合物がメチルトリメトキシシランであることを特徴とする請求項２記載の平滑性を損なわない基板表面の改質方法。
【請求項５】
前記無機材質基板と前記シラン化合物の蒸気との接触条件が、シラン化合物量が反応容器容積の０．０００００１％以上０．１％以下、反応温度が４℃以上６０℃以下、反応時間が１時間以上１週間以下であることを特徴とする請求項２記載の平滑性を損なわない基板表面の改質方法。
【発明の詳細な説明】
【技術分野】
【０００１】
本発明は基板表面の改質方法に関し、詳しくはDNAやタンパク質等の有機物を評価・観察・利用するための平滑表面を有する無機材質基板上に有機物を固定するための平滑性を損なわない基板と基板表面の改質方法に関する。
【背景技術】
【０００２】
DNAやタンパク質等のナノメートルレベルの有機材料を、例えば原子間力顕微鏡（atomic force microscope, AFM）や走査型近接場光プローブ顕微鏡（scanning optical near-field microscope, SNOM）等により評価・観察・利用するためには、極めて平滑な基板上に固定することが必要になる。
【０００３】
雲母は、分子レベルで劈開が可能な層状構造を有し、また種々のシリコン基板もナノメートルレベルで平坦な表面を作製することが可能である。しかし、これらの無機材質基板を有機物の評価・観察・利用のための基板として利用するには、その対象物を効率的に固定するための表面改質が必要となる。
【０００４】
アルキル基を有するシラン化合物を基材の表面に塗布し、乾燥・加熱することで撥水性を有する多孔質膜を形成する表面改質方法が提案されている。（特許文献１及び特許文献２）
DNA等を観察するための基板表面の改質方法としては、ガラス、雲母、シリコンウェハー等の無機材質基板の表面を3-aminopropyltriethoxysilaneによって修飾し、基板表面にアミノ基を共有結合させる方法（非特許文献１）、マグネシウムイオンにより基板表面を処理する方法（非特許文献２）、基板表面をポリマーコートする方法（非特許文献３）などがあった。
【特許文献１】特開平１１−１７２４５５号公報
【特許文献２】特開２０００−１７８７号公報
【非特許文献１】Langmuir 12 (1996) 1697-1700
【非特許文献２】Analitica Chimca Acta 479 (2003) 3-15
【非特許文献３】Nano Letters 1 (2001) 345-348
【発明の開示】
【発明が解決しようとする課題】
【０００５】
DNAやタンパク質等のナノメートルサイズの有機材料の評価・観察・利用のための基板は、分子レベルの平滑性を有する必要がある。しかしながら、従来の基板改質方法では、基板表面の平滑性が表面改質処理によって損なわれ、十分に平滑な表面が得られないという問題点があった。
【課題を解決するための手段】
【０００６】
そこで本発明は、DNAやタンパク質等の有機材料の評価・観察・利用のための無機材質基板の表面改質を分子レベルの平滑性を保ったまま可能とする表面改質された基板とその表面改質方法を提供することを目的とする。
【０００７】
本発明に係る表面改質された基板は、電荷を有しないアルキル基またはアリール基のいずれかと、メトキシ基、エトキシ基またはクロロ基を有するシラン化合物で表面が被覆されている。シラン化合物と基板とはシロキサン結合にて結合されていると考えられる。
【０００８】
尚、アルキル基を有するシラン化合物としてはメトキシトリメチルシラン、エトキシトリメチルシラン、プロピルトリメトキシシランが挙げられ、アリール基を有するシラン化合物としてはフェニルトリメトキシシランが挙げられる。
【０００９】
請求項１記載の本発明は、平滑表面を有する無機材質基板上に有機物を固定するための表面の改質方法において、無機材質基板表面に窒素雰囲気下で一般式［I］で表されるシラン化合物の蒸気と接触させることを特徴とする平滑性を損なわない基板表面の改質方法である。
【００１０】
2005060759.tif 000003
【００１１】
ただし、Xはメチル基であり、R1,  R2, R3の置換基のうち少なくとも１つはメトキシ基もしくはエトキシ基もしくはクロロ基を表し、残りはメトキシ基、エトキシ基、クロロ基、メチル基の合計が２個になる同一種の重複を許した任意の組み合わせを表す。
【００１２】
請求項２記載の本発明は、前記無機材質基板が雲母、シリコン、または基板表面に-OH基を有する無機材料であることを特徴とする請求項１記載の平滑性を損なわない基板表面の改質方法である。
【００１３】
請求項３記載の本発明は、前記シラン化合物がメチルトリメトキシシランであることを特徴とする請求項１記載の平滑性を損なわない基板表面の改質方法である。
【００１４】
請求項４記載の本発明は、前記無機材質基板と前記シラン化合物の蒸気との接触条件が、シラン化合物量が反応容器容積の０．０００００１％以上０．１％以下、反応温度が４℃以上６０℃以下、反応時間が１時間以上１週間以下であることを特徴とする請求項１記載の平滑性を損なわない基板表面の改質方法である。
【発明の効果】
【００１５】
本発明によれば、無機材質基板表面を分子レベルの平滑性を保ったまま改質し、有機物を固定可能な基板を作製することが可能となり、AFMやSNOMによるDNAやタンパク質等の評価・観察・操作を効率的に行うことができるようになる。
【発明を実施するための最良の形態】
【００１６】
本発明では、無機材質基板上でのDNAやタンパク質等の有機材料の評価・観察・利用を可能にするための表面改質として、シランカップリング処理を用いる。表面改質には、少なくとも１つ以上のメチル基と同じく１つ以上のメトキシ基もしくはエトキシ基もしくはクロル基を有し、かつ、これら全ての基の合計が４個となる任意の組み合わせの置換基を有するシラン化合物を用いる。具体的にはメチルトリメトキシシラン、メチルトリエトキシシラン、メチルトリクロロシラン、トリメトキシメチルシラン、トリエトキシメチルシラン、トリクロロメチルシラン等があげられる。
【００１７】
シランカップリング処理は窒素雰囲気下で行い、雲母を基板とする場合は、劈開も窒素充填されたチャンバー内で行う。雲母やシリコンなどの無機材質基板とシラン化合物の溶液を窒素充填された密閉容器内に置き、シラン化合物の蒸気を基板表面に接触させ、シランカップリングによる表面改質を行う。シラン化合物の量は、反応容器容積の０．０００００１％以上０．１％以下、かつ、基板表面積に対して０．０００１μL/cm２以上１μL/cm２以下が適当である。反応温度は４℃以上６０℃以下、反応時間は１時間以上１週間以下で行う。この結果として、有機材料の評価・観察・利用に適した改質表面を有する基板を得ることができる。
【００１８】
このとき、基板の平滑性は損なわれず、改質後の表面の高さは最大で０．２nm、二乗平均粗さ(RMS)は０．１nm以下であり、DNAやタンパク質などの直径数nm以下の有機材料の評価・観察・利用を妨げない。
（実施例）
以下に本発明を図面に基づいて詳しく説明する。
【００１９】
図１は本発明による有機材料の評価・観察・利用が可能な平滑表面基板の作製手順を示したフローチャートである。基板材料としては雲母を、シラン化合物としてはメチルトリメトキシシランを用いた。工程１で、雲母を窒素雰囲気下で劈開する。工程２で、劈開した雲母をシラン化合物の溶液とともに窒素を充填した容器内に置き、密閉する。シラン化合物の量は容器容積の０．０００００１％、雲母表面積に対して０．０３５L/cm２とした。工程３で、室温にて２日間放置し、シラン化合物蒸気と雲母表面の反応を行った。工程４で、雲母基板を容器から取り出し、反応を終了させた。
【００２０】
図２は、表面改質を行った雲母基板表面のAFM観察像である。基板表面に一様な凹凸が観察されるが、その高さは最大で０．２nm、RMSは０．１nm以下であった。この表面粗さは、本基板上での評価・観察・利用対象となるDNAの直径（２nm）に比べて１０分の１以下、また、大部分のタンパク質の大きさ（数nmから十数nm）に対しては数十分の１であり、本改質基板の表面が極めて平滑であることがわかる。したがって、本基板は、DNAやタンパク質などのナノメートルサイズの有機材料の評価・観察用基板として適している。
【００２１】
図３は、図２の基板上に、有機材料の例としてDNAを固定しAFMによる観察を行った結果を示したものである。近年、DNAはその自己組織化能力、半導体としての可能性等から、単なる分子生物学的な解析対象としてのみでなく、ナノバイオエレクトロニクス、分子エレクトロニクスのデバイス材料として注目を集めており、DNAを平坦な基板上に固定する技術の重要性は高い。図に示されるように、本基板はDNAが固定可能であり、かつ、基板表面は極めて平坦なため、DNAの観察・操作に影響を及ぼすような突起や凹凸は存在しない。したがって、本発明による無機材質基板の表面改質は、DNAやタンパク質などの有機物の分子生物学分野、ナノエレクトロニクス分野への応用において重要な技術を提供するものである。
【図面の簡単な説明】
【００２２】
【図１】本発明の操作手順の態様を示すフローチャートである。
【図２】本発明によりシラン化合物（メチルトリメトキシシラン）にて表面改質された雲母表面のＡＦＭ像である
【図３】本発明によりシラン化合物（メチルトリメトキシシラン）にて表面改質された雲母表面上に対象物の例としてＤＮＡを固定したＡＦＭ像である
【図１】
2005060759.tif 000005
【図２】
2005060759.tif 000006
【図３】
2005060759.tif 000007